(57)【要約】  分散体、又はチップを含む、塗装可能なプライマー組成物が開示される。チップは、熱可塑性ポリマー、Ｃ１〜Ｃ６アルキル化芳香族アルコールのフタル酸エステル、界面活性剤、並びに、金属炭酸塩、ホワイトメタル酸化物顔料、Ｃ９〜Ｃ２０脂肪族脂肪酸のアルカリ土類金属塩、低級アルキルメタクリレートポリマー、溶媒及びさび止め剤から選択される他の成分を含む分散体から生産される。塗装可能なプライマー組成物は、金属、複合材料及びポリエチレン、ポリプロピレン、ポリスチレン、熱可塑性エラストマー又はエチレン−プロピレンゴムを含む熱可塑性ポリオレフィンなどの表面を塗装するのに特に適切である。ポリエチレン表面の塗装は、芳香族炭化水素、Ｃ２〜Ｃ６アルケンとビニルエステルとのコポリマー及び塩素化ポリオレフィンを含む付着促進剤で予めコーティングすることによって、援助し得る。【選択図】なし【特許請求の範囲】
【請求項１】
熱可塑性ポリマー、Ｃ１〜Ｃ６アルキル化芳香族アルコールのフタル酸エステル、界面活性剤を含み、さらに以下からなる群より選ばれる１以上の成分を含む、分散体：
金属炭酸塩
ホワイトメタル酸化物、
Ｃ９〜Ｃ２０脂肪族脂肪酸のアルカリ土類金属塩、
溶媒、
さび止め剤、及び
低級アルキルメタクリレートポリマー。
【請求項２】
低級アルキルメタクリレートポリマーが、エチルメタクリレートポリマーである、請求項１記載の分散体。
【請求項３】
熱可塑性ポリマー、Ｃ１〜Ｃ６アルキル化芳香族アルコールのフタル酸エステル、金属炭酸塩、ホワイトメタル酸化物顔料、Ｃ９〜Ｃ２０脂肪族脂肪酸のアルカリ土類金属塩、低級アルキルメタクリレートポリマー、界面活性剤及び溶媒を含む、請求項１記載の分散体。
【請求項４】
熱可塑性ポリマー、Ｃ１〜Ｃ６アルキル化芳香族アルコールのフタル酸エステル、ホワイトメタル酸化物顔料、界面活性剤、及び溶媒を含む、請求項１記載の分散体。
【請求項５】
熱可塑性ポリマー、Ｃ１〜Ｃ６アルキル化芳香族アルコールのフタル酸エステル、金属炭酸塩、ホワイトメタル酸化物、Ｃ９〜Ｃ２０脂肪族脂肪酸のアルカリ土類金属塩、低級アルキルメタクリレートポリマー、界面活性剤、溶媒及びさび止め剤をさらに含む、請求項１記載の分散体。
【請求項６】
固形である、請求項１記載の分散体。
【請求項７】
粒状形である、請求項６記載の分散体。
【請求項８】
請求項６記載の分散体及びプライマー溶媒を含む、プライマー。
【請求項９】
低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、ハロゲン化ポリオレフィン、及び高分子可塑剤からなる群より選ばれる成分をさらに含む、請求項８記載のプライマー。
【請求項１０】
アルコール、熱可塑性ポリマー、ポリヒドロキシケイ酸マグネシウム誘導体、及び二酸化ケイ素粉体からなる群より選ばれる成分をさらに含む、請求項８記載のプライマー。 
【請求項１１】
プライマー溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、高分子可塑剤、ハロゲン化ポリオレフィン、請求項３記載の分散体、及び請求項４記載の分散体を含む、プライマー。
【請求項１２】
プライマー溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、高分子可塑剤、ハロゲン化ポリオレフィン、請求項３記載の分散体、請求項４記載の分散体、及び請求項５記載の分散体を含む、プライマー。
【請求項１３】
プライマー溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、アルコール、熱可塑性ポリマー、ポリヒドロキシケイ酸マグネシウム誘導体、二酸化ケイ素粉体、高分子可塑剤、ハロゲン化ポリオレフィン、請求項３記載の分散体、及び請求項４記載の分散体を含む、プライマー。
【請求項１４】
芳香族炭化水素、Ｃ２〜Ｃ６アルケンとビニルエステルとのコポリマー及び塩素化ポリオレフィンを含む、付着促進剤。
【請求項１５】
第１のプライマー溶液を、第１の容器中で混合する工程；
請求項６記載の分散体を含む第２のプライマー溶液を、第２の容器中で混合する工程；
第１のプライマー溶液及び第２のプライマー溶液を一緒に混合して、プライマーを形成する工程
を含む、プライマーを製造する方法。
【請求項１６】
プライマー溶媒及び低級アルキルメタクリレートポリマーを含む第１のプライマー溶液を混合すること；
Ｃ１〜Ｃ６ケトン、Ｃ１〜Ｃ６エステル、Ｃ１〜Ｃ６アルキル化芳香族アルコールのフタル酸エステル、及び請求項１記載の分散体を含む第２のプライマー溶液を混合すること；及び
第１のプライマー溶液及び第２のプライマー溶液を、Ｃ１〜Ｃ６エステル、Ｃ１〜Ｃ６ケトン、プライマー溶媒、高分子可塑剤、及びハロゲン化ポリオレフィンと一緒に混合して、プライマーを形成すること
を含む、プライマーを製造する方法。
【請求項１７】
第２のプライマー溶液が、請求項３記載の分散体、及び請求項４記載の分散体を含む、請求項１６記載のプライマーを製造する方法。
【請求項１８】
第２のプライマー溶液が、請求項３記載の分散体、請求項４記載の分散体及び請求項５記載の分散体を含む、請求項１６記載のプライマーを製造する方法。
【請求項１９】
請求項１４記載の付着促進剤で表面をコーティングすること；及び
請求項６記載のプライマーで表面をコーティングすること
を含む、物品の表面をコーティングするための方法。
【請求項２０】
請求項８記載のプライマーでコーティングされた物品。
【発明の詳細な説明】
【技術分野】
【０００１】
発明の分野
本発明は、特に、熱可塑性ポリオレフィン表面、金属表面及び複合材表面を含むがそれらに限定されない表面のコーティングにおける利用のための塗装可能なプライマー系に関する。本発明はまた、ポリエチレン表面に塗布するために適切な塗装可能なプライマー系に関する。
【背景技術】
【０００２】
発明の背景
コーティングは、物品の耐久性、腐食耐性、視認性及び外観を改善するために典型的に用いられる。コーティングを必要とする材料の例としては、車、海洋及び航空産業において用いられる金属及び複合材料を含むがそれらに限定されない、熱可塑性ポリオレフィン（ＴＰＯ）、金属及び複合材が挙げられる。コーティングを必要とする材料の幾つかは、コーティングするのが困難である、複数のコーティングが必要である又は材料の前処理が必要である、というような、コーティングに対する課題を呈している。
【０００３】
ポリエチレン、ポリプロピレン（ＰＰ）、ポリスチレン（ＰＳ）、熱可塑性エラストマー（ＴＰＥ）又はエチレン−プロピレンゴムのようなＴＰＯは、非常に多数の消費財用の構成材料としての利用において、着々と成長してきた。特に、ポリエチレン（ＰＥ）は、おもちゃ、容器、梱包フィルム、家庭用器具の製造、及び特に、比較的不活性であり、可撓性であり、水蒸気に対して不浸透性であり、軽重量であり、耐久性がありそして比較的低費用で生産されるという主要な性質を示す自動車産業において、利用される。
【０００４】
しかしながら、ＰＥは無極性であるため、塗料のコーティング又は装飾的な印刷のコーティングを受け入れることを嫌う。大部分の塗料は極性で、そのためそれらが任意の程度の所望の付着力で付着できる前には、幾らかの程度の表面極性を持つ表面を必要とする。この問題に対する従来のアプローチは限られた成功しかしていない。
【０００５】
ＴＰＯ表面又は基板の塗装可能性を増進する１つのアプローチは、それを物理的又は化学的なエッチングに供することである。例えば、ＰＥ貯水槽の外表面は、塗装に先立って、ろう状の光沢のある表面を取り除くために、軽く研磨されるか又は火炎処理される。あるいは、ＴＰＯ表面又は基板はプラズマを照射され得る。プライマーが非加硫ゴム基板に塗布され、照射に先立って乾燥される、この方法のバリエーションは、ＪＰ５９１１４０３９Ａ２において教示されている。一般的には効果的であるが、これらの方法は、複雑な性質であり、品質及び表面に亘るコンシステンシーの観点からは、制御することがより困難である。加えて、これらの技術は、一般的に他の代替物よりも高価である。
【０００６】
別のアプローチは、いくつかのプライマーコーティングをＴＰＯ基板に塗布することである。そのようなプライマーが、短期間にわたって有効であると一般的には認識されているものの、それらは高価で、それらの塗布は、製造されたＴＰＯ物品を仕上げることにおいて、余分な工程である。加えて、プライマー系は複数のコーティングを必要とし、長い期間に亘ってＴＰＯ基板への付着を保つのに十分な結合強度を依然欠く。公知のプライマー組成物は満足できる付着を達成することができず、やがてプライマー及び／又は被覆塗料が剥離するか又は削げ落ちる結果を生じる。
【０００７】
従来のプライマーは限られた成功しかしていないため、より最近の技術は、（例えば、ＷＯ９３２５６１７において教示されるように)ＴＰＯそれ自体の物理的及び／又は化学的性質を改変することであった。これは熱可塑性ポリオレフィンと他の熱可塑性ポリマーを混ぜ合わせるか、又は官能性を持たせた基をポリマー骨格に沿った一以上の極性基に接合することにより、達成できる。このアプローチは成功しているものの、それは複雑で、製造の時点で存在する基板にのみ適用できる。
【０００８】
車、海洋、及び航空産業において用いられる金属及び複合材を含むがそれらに限定されない金属及び複合材料もまた、コーティングの必要がある。
【発明の開示】
【発明が解決しようとする課題】
【０００９】
発明の目的
従って、本発明の目的は、先行技術の一以上の問題を克服するか又は緩和するあるいは有用な商用の代替物を提供する、表面に塗布するのに適した塗装可能なプライマー系を提供することである。
【課題を解決するための手段】
【００１０】
発明の要旨
現在まで、公知のプライマー組成物は、熱可塑性ポリオレフィン、金属及び複合材料などの表面への、部分的及び／又は極端に短期間の塗料付着のみを達成してきた。本発明は、種々の熱可塑性ポリオレフィン、金属及び複合材料上での使用に適した付着を持つ、新規の塗装可能なプライマー系に基づいている。
【００１１】
本発明の第一の局面によれば、
熱可塑性ポリマー、
Ｃ１〜Ｃ６アルキル化芳香族アルコールのフタル酸エステル、
界面活性剤を含み、さらに以下からなる群より選ばれる一以上の成分を含む、分散体が提供される：
金属炭酸塩、
ホワイトメタル酸化物、
Ｃ９〜Ｃ２０脂肪族脂肪酸のアルカリ土類金属塩、
溶媒、
さび止め剤、及び
低級アルキルメタクリレートポリマー。
【００１２】
第一の局面の第一の実施形態では、低級アルキルメタクリレートポリマーは、エチルメタクリレートポリマーである。
【００１３】
第一の局面の第二の実施形態では、分散体は、熱可塑性ポリマー、Ｃ１〜Ｃ６アルキル化芳香族アルコールのフタル酸エステル、金属炭酸塩、ホワイトメタル酸化物顔料、Ｃ９〜Ｃ２０脂肪族脂肪酸のアルカリ土類金属塩、低級アルキルメタクリレートポリマー、界面活性剤及び溶媒を含む。
【００１４】
第一の局面の第三の実施形態では、分散体は、熱可塑性ポリマー、Ｃ１〜Ｃ６アルキル化芳香族アルコールのフタル酸エステル、ホワイトメタル酸化物顔料、界面活性剤及び溶媒を含む。
【００１５】
第一の局面の第四の実施形態では、分散体は、熱可塑性ポリマー、Ｃ１〜Ｃ６アルキル化芳香族アルコールのフタル酸エステル、金属炭酸塩、ホワイトメタル酸化物、Ｃ９〜Ｃ２０脂肪族脂肪酸のアルカリ土類金属塩、低級アルキルメタクリレートポリマー、界面活性剤、溶媒及びさび止め剤を含む。
【００１６】
第一の局面の第五の実施形態では、分散体は、固形である。
【００１７】
第一の局面の第六の実施形態では、分散体は、固体の粒状形である。
【００１８】
第二の局面では、第一の局面の第五の実施形態の分散体及びプライマー溶媒を含むプライマーが提供される。
【００１９】
第二の局面の第一の実施形態では、プライマーは、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、ハロゲン化ポリオレフィン、及び高分子可塑剤からなる群より選ばれる成分を含む。
【００２０】
第二の局面の第二の実施形態では、プライマーは、アルコール、熱可塑性ポリマー、ポリヒドロキシケイ酸マグネシウム誘導体、及び二酸化ケイ素粉体からなる群より選ばれる成分をさらに含む。
【００２１】
第三の局面では、溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、高分子可塑剤、ハロゲン化ポリオレフィン、第一の局面の第二の実施形態の分散体、及び第一の局面の第三の実施形態の分散体、を含むプライマーが提供される。
【００２２】
第四の局面では、溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、高分子可塑剤、ハロゲン化ポリオレフィン、第一の局面の第二の実施形態の分散体、第一の局面の第三の実施形態の分散体及び第一の局面の第四の実施形態の分散体、を含むプライマーが提供される。
【００２３】
第五の局面では、溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、アルコール、熱可塑性ポリマー、ポリヒドロキシケイ酸マグネシウム誘導体、二酸化ケイ素粉体、高分子可塑剤、ハロゲン化ポリオレフィン、第一の局面の第二の実施形態の分散体、及び第一の局面の第三の実施形態の分散体、を含むプライマーが提供される。
【００２４】
第六の局面では、芳香族炭化水素、Ｃ２〜Ｃ６アルケンとビニルエステルとのコポリマー及び塩素化ポリオレフィン、を含む付着促進剤が提供される。
【００２５】
第七の局面では、以下の工程を含む、プライマーを製造する方法が提供される：
第１のプライマー溶液を、第１の容器中で混合する工程；
第一の局面の第五の実施形態の固形分散体を含む第２のプライマー溶液を、第２の容器中で混合する工程； 
第１のプライマー溶液及び第２のプライマー溶液を一緒に混合して、プライマーを形成する工程。
【００２６】
第八の局面では、以下を含む、プライマーを製造する方法が提供される：
プライマー溶媒及び低級アルキルメタクリレートポリマーを含む第１のプライマー溶液を混合すること；
Ｃ１〜Ｃ６ケトン、Ｃ１〜Ｃ６エステル、Ｃ１〜Ｃ６アルキル化芳香族アルコールのフタル酸エステル、及び第１の局面の分散体を含む第２のプライマー溶液を混合すること；及び
第１のプライマー溶液及び第２のプライマー溶液を、Ｃ１〜Ｃ６エステル、Ｃ１〜Ｃ６ケトン、プライマー溶媒、高分子可塑剤、及びハロゲン化ポリオレフィンと一緒に混合して、プライマーを形成すること。
【００２７】
第八の局面の第一の実施形態では、第２のプライマー溶液は、第一の局面の第二の実施形態の分散体、及び第一の局面の第三の実施形態の分散体を含む。
【００２８】
第八の局面の第二の実施形態では、第２のプライマー溶液は、第一の局面の第二の実施形態の分散体、第一の局面の第三の実施形態の分散体及び第一の局面の第四の実施形態の分散体を含む。
【００２９】
本発明の第九の局面では、以下を含む、物品の表面をコーティングするための方法が提供される：
第六の局面の付着促進剤で表面をコーティングすること；及び
第一の局面の第五の実施形態のプライマーで表面をコーティングすること。
【００３０】
第十の局面では、第二の局面のプライマーでコーティングされた物品が提供される。
【００３１】
好ましくは、本発明の分散体、付着促進剤、及びプライマーでコーティングするための物品は、熱可塑性ポリオレフィン、金属、又は複合材料を含む。
【００３２】
本明細書中で用いられる場合、「塗料（ｐａｉｎｔ）」、「塗布する（ｐａｉｎｔｉｎｇ）」及び「塗布した（ｐａｉｎｔｅｄ）」とは、液体の媒体中に固体の顔料を通常含み、飾り付け又は保護用のコーティングとして用いられる、液体の混合物を用いたコーティング、被覆又は飾り付けを意味し、またそれは、表面に塗布したときに薄い乾燥した膜を形成する。
【００３３】
本明細書中で用いられる場合、「低分子量」とは、２５０グラム／モルまでの分子における原子の原子量（国際原子量）の合計を意味する。
【００３４】
本明細書中で、用語「含む（ｃｏｍｐｒｉｓｅｓ）」、「含む（ｃｏｍｐｒｉｓｉｎｇ）」又は類似の用語は、要素の一覧を含む方法、系又は装置が、それらの要素だけを含むのではなく、一覧にない他の要素を含み得るような、非制限的な包含を意味することを意図する。
【発明を実施するための最良の形態】
【００３５】
詳細な説明
本発明は、高い結合強度で表面に結合する、新規の塗装可能なプライマー系に属する。洗浄は別として、本発明のプライマーは、コートする表面のいかなる前処理をも必要としない。プライマーの高い結合強度をさらに改善するためには、研磨などの手作業の機構が用いられ得る。有利には、付着促進剤に続いて、一以上の分散体を含むプライマーの塗布は、ＰＥ、ＰＰ及び他のプラスチック基板並びに金属への塗布に適切である。プライマーは、付着促進剤を必要とせずに、なお適切な付着を提供しながら、ＰＰ、他のプラスチック基板及び金属に塗布され得る。
【００３６】
本発明は、一以上の分散体又は固体の分散体「チップ（ｃｈｉｐ）」を提供する。第１の１８０／９１０１か、第２の１８０／９０２０か、又は第３の１８０／９１０３チップを処方することにおいて、多数の代替の試剤が用いられ得ることが理解される。
【００３７】
分散体は、液体、固体及び／又は半固体（例えば、樹脂）の形状の成分から製造されることが理解される。成分は混合され、固体「チップ」へと加工できる。分散体は、固体「チップ」の形状、他の固体の形状、半固体の形状又は液体の形状の製品として提供され得る。
【００３８】
以下に提供される全ての実施例は、非限定的であり、指針として提供される。各々の成分は記述量の３０％以内、より好ましくは記述量の２５％以内、より好ましくは記述量の２０％以内、より好ましくは記述量の１５％以内、より好ましくは記述量の１０％以内そしてさらにより好ましくは記述量の５％以内で変更が可能であることが理解される。
【００３９】
当業者は、一以上の成分の百分率を変更する場合、それに応じて他の成分の百分率を、成分の合計が１００％と等しくなるように変更しなければならないことを、容易に理解する。
【００４０】
一般的な分散体又は「チップ」の処方
一般的な分散体又はチップの処方は、熱可塑性ポリマー、Ｃ１〜Ｃ６アルキル化芳香族アルコールのフタル酸エステル及び界面活性剤を含む。
【００４１】
熱可塑性ポリマーとしては、任意の熱可塑性セルロースポリマー、及びセルロース誘導体の任意の熱可塑性ポリマーが挙げられる。熱可塑性ポリマーは、酢酸セルロース、プロピオン酸セルロース及び酢酸酪酸セルロースから選択され得る。好ましくは、熱可塑性ポリマーは、酢酸酪酸セルロースである。好ましくは、酢酸酪酸セルロースは、Ｅａｓｔｍａｎ  Ｃｈｅｍｉｃａｌ  Ｉｎｔｅｒｎａｔｉｏｎａｌ  Ｌｉｍｉｔｅｄから入手可能であり、そこにより製造されている、市販のＣＡＢ３８１−２ポリマーの形状で提供される。
【００４２】
Ｃ１〜Ｃ６アルキル化芳香族アルコールのフタル酸エステルは、好ましくはフタル酸ブチルベンジルである。適切な市販のフタル酸ブチルベンジルは、Ｍｏｎｓａｎｔｏから入手可能なＳａｎｔｉｃｉｚｅｒ（登録商標）１６０である。
【００４３】
種々の界面活性剤が使用され得る。界面活性剤は、陽イオン性、陰イオン性又は非イオン性であり得る。好ましくは、界面活性剤は、長鎖脂肪酸のグリセロールエステルのアミノ誘導体のような、陽イオン性の界面活性剤である。適切には、界面活性剤は、獣脂プロパンジアミンジオレエート（ｔａｌｌｏｗｐｒｏｐａｎｅ  ｄｉａｍｉｎｅ  ｄｉｏｌｅａｔｅ）である。
【００４４】
分散体の処方のための補足成分
分散体の処方は、金属炭酸塩、ホワイトメタル酸化物、Ｃ９〜Ｃ２０脂肪族脂肪酸のアルカリ土類金属塩、低級アルキルメタクリレートポリマー、溶媒及びさび止め剤などの追加の成分もまた含み得る。
【００４５】
金属炭酸塩は、任意の金属炭酸塩（例えば、リチウム、ナトリウム、カリウム、マグネシウム、及びカルシウムの炭酸塩）であり得る。好ましくは、金属炭酸塩は、炭酸カルシウムである。炭酸カルシウムは、オーストラリアにおいてはＣｈｅｍｉｐｌａｓ  Ｐ／Ｌから入手可能な、Ｓｈｉｒａｉｓｈｉ  Ｋｏｇｙｏ  Ｋａｉｓｈａ，Ｌｔｄ．によって製造されるｈａｋｕｅｎｋａ  ｃｃの形状で提供され得る。
【００４６】
ホワイトメタル酸化物顔料が分散体中に使われる場合、それは、任意のホワイトメタル酸化物（例えば、亜鉛、マンガン及びアルミニウムの酸化物及び二酸化物、並びにホワイト「ｄ−ｂｌｏｃｋ」メタルの二酸化物）の形状を取り得る。適切な金属酸化物としては、市販の、Ｔｉｏｘｉｄｅ  Ｐ／Ｌから入手可能なＷｈｉｔｅ  ＲＣＬ  ５７５又はＭｉｌｌｅｎｎｉｕｍ  Ｃｈｅｍｉｃａｌｓ  Ｐ／Ｌから入手可能なＴｉｏｎａ  ＲＣＬ  ５７５のような二酸化チタンが挙げられる。
【００４７】
Ｃ９〜Ｃ２０脂肪族脂肪酸のアルカリ土類金属塩は、アルカリ土類金属の、任意のステアリン酸塩又は他のオクタデカン酸であり得る。好ましくは、ステアリン酸塩はカルシウム塩である。
【００４８】
低級アルキルメタクリレートポリマーは、低級アルキルメタクリレートのポリマー又は低級アルキルメタクリレート誘導体のポリマーであり得る。「低級アルキル」とは、Ｃ１〜Ｃ４アルキルを意味する。好ましくは、低級アルキルメタクリレートポリマーは、エチルメタクリレートポリマーである。低級アルキルメタクリレートポリマーは、ホモポリマー、コポリマー又はアクリルポリマーであり得る。適切なアクリルポリマーは樹脂のＰａｒａｌｏｉｄ（登録商標）及びＰｌｅｘｉｇｕｍ（登録商標）ファミリーから選択され得、市販のＰａｒａｌｏｉｄ（登録商標）Ｂ７２、Ｐｌｅｘｉｇｕｍ（登録商標）Ｎ７４３及びＰｌｅｘｉｇｕｍ（登録商標）Ｎ７４２が適切である。Ｐａｒａｌｏｉｄ（登録商標）Ｂ７２、Ｐｌｅｘｉｇｕｍ（登録商標）Ｎ７４３及びＰｌｅｘｉｇｕｍ（登録商標）Ｎ７４２はＲｏｅｈｍ  ＧｍｂＨ  ＆  Ｃｏ．，ＫＧ  Ｄ−６４２７５  ダルムシュタット、ドイツから入手可能である。Ｄｅｇａｌａｎ  ＬＰ６５／１２もまた適切なポリマーであり、Ｒｏｅｈｍ  ＧｍｂＨ  ＆  Ｃｏ．，ＫＧ  Ｄ−６４２７５  ダルムシュタット、ドイツから入手可能であり、またＤｅｇｕｓｓａ  Ａｕｓｔｒａｌｉａ  Ｐ／Ｌからも入手可能である。
【００４９】
グリセロールエステル又はグリコール誘導体ベースの溶媒から選択された溶媒、あるいはプロパノン、ブタノン及びペンタノンベースの低分子量（Ｃ１〜Ｃ６）ケトンが溶媒として用いられ得る。適切には、溶媒は、メチルイソブチルケトン、メチルエチルケトン、酢酸エチル、エタノール及びイソプロピルアルコールの一以上から選択される。好ましくは、溶媒は、メチルエチルケトン又は酢酸エチルである。
【００５０】
さび止め剤は、アルカリ土類金属のヒドロキシホスファイト化合物から選択された任意の金属ヒドロキシホスファイト及び金属タンニン酸塩及びリン酸の金属誘導体であり得る。好ましくは、さび止め剤は、Ｎａｌｚｉｎ  ２のような亜鉛のヒドロキシ化合物である。Ｎａｌｚｉｎ  ２は、Ｒｈｅｏｘ  Ｉｎｃ．Ｃｏから入手可能であり、オーストラリアにおいてはＩＳＭ  Ｐ／Ｌによって販売されている。
【００５１】
第一の分散体の処方（１８０／９１０１）
第一の分散体は、全て上記の通りの、金属炭酸塩、ホワイトメタル酸化物顔料、Ｃ９〜Ｃ２０脂肪族脂肪酸のアルカリ土類金属塩、熱可塑性ポリマー、低級アルキルメタクリレートポリマー、Ｃ１〜Ｃ６アルキル化芳香族アルコールのフタル酸エステル、界面活性剤、及び溶媒を含む。
【００５２】
好ましくは、金属炭酸塩は、分散体の１９．１７５と１０．３２５重量部との間で存在する炭酸カルシウムである。より好ましくは、金属炭酸塩は、分散体の１７．７と１１．８重量部との間、より好ましくは１６．２２５と１３．２７５重量部との間で存在する。より好ましくはなお、金属炭酸塩は、分散体の１４．７５重量部存在する。
【００５３】
好ましくは、ホワイトメタル酸化物は、市販のＷｈｉｔｅ  ＲＣＬ  ５７５のような二酸化チタンである。好ましくは、ホワイトメタル酸化物は、分散体の８．２２９と４．４３１重量部との間で存在する。より好ましくは、ホワイトメタル酸化物は、分散体の７．５９６と５．０６４重量部との間、さらにより好ましくは６．９６３と５．６９７重量部との間で存在する。より好ましくは、ホワイトメタル酸化物は、分散体の６．３３重量部存在する。
【００５４】
好ましくは、Ｃ９〜Ｃ２０脂肪族脂肪酸のアルカリ土類金属塩は、分散体の０．４５５と０．２４５重量部との間、より好ましくは０．４２と０．２８重量部との間、より好ましくは０．３８５と０．３１５重量部との間で存在するステアリン酸カルシウムであり、より適切には分散体のおよそ０．３５重量部存在する。
【００５５】
好ましくは、熱可塑性ポリマーは、分散体の２．７８２と１．４９８重量部との間、より好ましくは２．５６８と１．７１２重量部との間で存在する酢酸酪酸セルロースである。よりいっそう好ましくは、熱可塑性ポリマーは、分散体の２．３５４と１．９１６重量部との間で存在し、好ましくはなお、分散体の２．１４重量部存在する。
【００５６】
好ましくは、低級アルキルメタクリレートポリマーは、分散体の２．７８２と１．４９８重量部との間で存在するＰｌｅｘｉｇｕｍ（登録商標）Ｎ７４３である。好ましくは、低級アルキルメタクリレートポリマーは、分散体の２．５６８と１．７１２重量部との間、より好ましくは、２．３５４と１．９１６重量部との間で存在する。好ましくはなお、低級アルキルメタクリレートポリマーは分散体の２．１４重量部存在する。
【００５７】
Ｃ１〜Ｃ６アルキル化芳香族アルコールのフタル酸エステルは、好ましくは分散体の１．１７と０．６３重量部との間で存在するフタル酸ブチルベンジルである。より好ましくは、Ｃ１〜Ｃ６アルキル化芳香族アルコールのフタル酸エステルは、１．０８と０．７２重量部との間、より好ましくは０．９９と０．８１重量部との間で存在し、さらにより好ましくは分散体の０．９重量部存在する。
【００５８】
好ましくは、界面活性剤は、分散体の０．２２１と０．１１９重量部との間で存在する、獣脂プロパンジアミンジオレエートである。より好ましくは、界面活性剤は、０．２０４と０．１３６重量部との間で存在し、より好ましくは０．１８７と０．１５３重量部との間で存在し、よりいっそう好ましくは、分散体の０．２重量部存在する。
【００５９】
好ましくは、溶媒は、分散体の３．６４と１．９６重量部との間で存在するメチルエチルケトンである。好ましくは、ケトンは、分散体の３．３６と２．２４重量部との間、さらにより好ましくは、３．０８と２．５２重量部との間で存在する。よりいっそう好ましくは、ケトンは、分散体の２．８重量部存在する。
【００６０】
第二の分散体の処方（１８０／９０２０）
第二の分散体は、全て上記の通りの、ホワイトメタル酸化物顔料、熱可塑性ポリマー、Ｃ１〜Ｃ６アルキル化芳香族アルコールのフタル酸エステル、界面活性剤、及び溶媒を含む。
【００６１】
好ましくは、ホワイトメタル酸化物顔料は、分散体の３２．５と１７．５重量部との間で存在する二酸化チタンである。好ましくは、ホワイトメタル酸化物顔料は、分散体の３０と２０重量部との間、より好ましくは２７．５と２２．５重量部との間で存在する。いっそう好ましくは、上記二酸化物は、分散体の２５重量部存在する。
【００６２】
好ましくは、熱可塑性ポリマーは、分散体の８．４５と４．５５重量部との間、より好ましくは分散体の７．８と５．２重量部との間で存在する酢酸酪酸セルロースである。さらにより好ましくは、熱可塑性ポリマーは、７．１５と５．８５重量部との間で存在し、いっそう好ましくは、分散体の６．５重量部存在する。
【００６３】
好ましくは、Ｃ１〜Ｃ６アルキル化芳香族アルコールのフタル酸エステルは、分散体の２．０８と１．１２重量部との間、より好ましくは分散体の１．９２と１．２８重量部との間で存在するフタル酸ブチルベンジルである。さらにより好ましくは、Ｃ１〜Ｃ６アルキル化芳香族アルコールのフタル酸エステルは、分散体の１．７６と１．４４重量部との間で存在し、よりいっそう好ましくは、分散体の１．６重量部存在する。
【００６４】
好ましくは、界面活性剤は、分散体の０．３２５と０．１７５重量部との間で存在する獣脂プロパンジアミンジオレエートである。より好ましくは、界面活性剤は、０．３と０．２重量部との間、より好ましくは０．２７５と０．２２５重量部との間で存在し、さらにより好ましくは、界面活性剤は分散体の０．２５重量部存在する。
【００６５】
好ましくは、溶媒は、分散体の４．９４と２．６６重量部との間で存在する。より適切には、溶媒は、分散体の４．５６と３．０４重量部との間で存在し、さらにより適切には、分散体の４．１８と３．４２重量部との間で存在する。よりいっそう適切には、溶媒は、分散体の３．８重量部存在する。
【００６６】
好ましくは、溶媒は、メチルエチルケトン、エタノール及びイソプロピルアルコールを含む。好ましくは、メチルエチルケトンは、分散体の０．７８と０．４２重量部との間で存在する。より適切には、メチルエチルケトンは、分散体の０．７２と０．４８重量部との間で存在し、さらにより適切には、分散体の０．６６と０．５４重量部との間で存在する。よりいっそう適切には、メチルエチルケトンは分散体の０．６重量部存在する。
【００６７】
好ましくは、イソプロピルアルコールは、分散体の１．５６と０．８４重量部との間、より好ましくは、分散体の１．４４と０．９６重量部との間で存在する。さらにより好ましくは、イソプロピルアルコールは、分散体の１．３２と１．０８重量部との間で存在し、いっそう好ましくは、分散体の１．２重量部存在する。
【００６８】
好ましくは、エタノールは、分散体の２．６と１．４重量部との間で存在する。よりいっそう好ましくは、エタノールは、分散体の２．４と１．６重量部との間、さらにより好ましくは、分散体の２．２と１．８重量部との間で存在する。好ましくはなお、エタノールは分散体の２重量部存在する。
【００６９】
第三の分散体の処方（１８０／９１０３）
第三の分散体の処方は、第一の分散体の処方（１８０／９１０１）について上記したとおりの種類及び量の、金属炭酸塩、及びＣ９〜Ｃ２０脂肪族脂肪酸のアルカリ土類金属塩を含む。
【００７０】
第三の分散体の処方はまた、第一の分散体の処方について記載した種類のホワイトメタル酸化物を含む。第三の分散体の処方においては、ホワイトメタル酸化物は、好ましくは分散体の５．２と２．８重量部との間、より好ましくは分散体の４．８と３．２重量部との間、よりいっそう好ましくは分散体の４．４と３．６重量部との間で存在する。より好ましくは、ホワイトメタル酸化物は、分散体の４．０重量部存在する。
【００７１】
第三の分散体の処方はまた、第一の分散体の処方について記載した種類の熱可塑性ポリマーを含む。第三の分散体の処方においては、熱可塑性ポリマーは、好ましくは分散体の２．８４７と１．５３３重量部との間、より好ましくは分散体の２．６２８と１．７５２重量部との間、よりいっそう好ましくは分散体の２．４０９と１．９７１重量部との間、さらにより好ましくは２．１９重量部の量で存在する。
【００７２】
第三の処方はまた、低級アルキルメタクリレートポリマー、好ましくはＤｅｇａｌａｎ  ＬＰ６５／１２を含む。第三の分散体の処方においては、低級アルキルメタクリレートポリマーは、好ましくは分散体の２．８４７と１．５３３重量部との間、より好ましくは分散体の２．６２８と１．７５２重量部との間、よりいっそう好ましくは分散体の２．４０９と１．９７１重量部との間、さらにより好ましくは分散体の２．２重量部の量で存在する。
【００７３】
第三の分散体の処方はまた、上の一般的な分散体又は「チップ」の処方について記載した種類のＣ１〜Ｃ６アルキル化芳香族アルコールのフタル酸エステルを含む。第三の分散体の処方においては、Ｃ１〜Ｃ６アルキル化芳香族アルコールのフタル酸エステルは、好ましくは１．２０９と０．６５１重量部との間、より好ましくは１．１１６と０．７４４重量部との間、より好ましくは１．０２３と０．８３７重量部との間で存在する。さらにより好ましくは、Ｃ１〜Ｃ６アルキル化芳香族アルコールのフタル酸エステルは、第三の分散体において０．９３重量部の量で存在する。
【００７４】
その上、第三の処方はまた、上の一般的な分散体又は「チップ」の処方について記載した種類の界面活性剤を含む。第三の分散体の処方においては、界面活性剤は、好ましくは分散体の０．１９５と０．１０５重量部との間で存在し、より好ましくは分散体の０．１８と０．１２重量部との間で存在し、より好ましくは分散体の０．１６５と０．１３５重量部との間で存在する。より好ましくはなお、界面活性剤は、分散体の０．１５重量部存在する。
【００７５】
第三の分散体はまた、上の分散体の処方のための補足成分について記載したように、溶媒を含む。好ましくは、溶媒は、分散体の２．６と１．４重量部との間で存在する酢酸エチルである。好ましくは、溶媒は、分散体の２．４と１．６重量部との間、さらにより好ましくは、２．２と１．８重量部との間で存在する。よりいっそう好ましくは、溶媒は、分散体の２．０重量部存在する。
【００７６】
その上、第三の分散体の処方は、上の分散体の処方のための補足成分において記載したようなさび止め剤を含む。好ましくは、さび止め剤は、分散体の３．２５と１．９５重量部との間、より好ましくは分散体の３．０と２．０重量部との間、より好ましくは２．７５と２．２５重量部との間、よりいっそう好ましくは、分散体の２．５重量部存在する亜鉛のヒドロキシホスファイトである。
【００７７】
プライマー
上の分散体の一以上は、表面への塗布用のプライマーに組み込まれ得る。 
【００７８】
一般的なプライマー
プライマー処方の好ましい成分について提示された百分率の量は、最終的なプライマー処方における百分率の量である。
【００７９】
一般的なプライマーは、特定のプライマー（例えば、下で議論されるようなホワイトプライマー（ｗｈｉｔｅ  ｐｒｉｍｅｒ）、金属プライマー、及びプラスチックハイフィル（ｈｉ  ｆｉｌｌ）プライマー）の製造において用いられ得る。一般的なプライマーが特定のプライマーを製造するために用いられる場合、下の一般的なプライマーについて特定している量で、一般的なプライマーの成分が混合されることが理解される。
【００８０】
プライマーは参照のし易さのためだけに、「ホワイトプライマー」、「金属プライマー」及び「プラスチックハイフィルプライマー」と呼ぶが、それらはこれらの特定の用途に制限されない。例えば、「金属プライマー」は、プラスチック、セラミック、複合材料又は他の非金属材料に塗布され得る。同様に、「プラスチックハイフィルプライマー」は、金属、セラミック、複合材料又は他の非金属材料に塗布され得る。
【００８１】
一般的なプライマー組成物
一以上の分散体に加えて、一般的なプライマーの処方は、好ましくは、プライマー溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、高分子可塑剤及びハロゲン化ポリオレフィンを含む。
【００８２】
好ましくは、プライマーは、プライマーの懸濁化液体又は媒体として用いられるプライマー溶媒を含む。適切なプライマー溶媒は、芳香族炭化水素である。好ましくは、芳香族炭化水素は、キシロール及びトルオールから選択される。好ましくは、芳香族炭化水素は、トルオール及びキシロールの両方を含む。好ましくは、プライマー溶媒は、プライマーの３９と２１％との間、より好ましくはプライマーの３６と２４％との間、より好ましくはプライマーの３３と２７％との間、よりいっそう好ましくはプライマーの３０％存在する。
【００８３】
好ましくは、トルオールは、プライマーの２７．９５と１５．０５％との間、より好ましくはプライマーの２５．８と１７．２％との間、より好ましくはプライマーの２３．６５と１９．３５％との間、さらにより好ましくはプライマーの２１．５％である。
【００８４】
好ましくは、キシロールは、プライマーの１１．１８と６．０２％との間、より好ましくはプライマーの１０．３２と６．８８％との間、より好ましくは９．４６と７．７４との間、さらにより好ましくはプライマーの８．６％存在する。
【００８５】
好ましくは、プライマーとしては、上の一般的な分散体について記載したような低級アルキルメタクリレートポリマーが挙げられる。好ましくは、低級アルキルメタクリレートポリマーは、プライマーの９．１と４．９％との間、より好ましくは８．４と５．６％との間で存在する。好ましくはなお、低級アルキルメタクリレートポリマーは７．７と６．３％との間で存在し、さらにより好ましくは、低級アルキルメタクリレートポリマーは、プライマーの７％存在する。
【００８６】
プライマーは、好ましくは、プロパノン、ブタノン及びペンタノンより選択されるＣ１〜Ｃ６ケトンを含む。適切には、Ｃ１〜Ｃ６ケトンは、ブタノンベースである。好ましくは、Ｃ１〜Ｃ６ケトンは、プライマーの２９．２５と１５．７５％との間、より好ましくはプライマーの２７と１８％との間、より好ましくは２４．７５と２０．２５との間、さらにより好ましくはプライマーの２２．５％存在する。
【００８７】
より適切には、Ｃ１〜Ｃ６ケトンは、メチルイソブチルケトン及びメチルエチルケトンの両方を含む。好ましくは、メチルイソブチルケトンは、プライマーの８．０６と４．３４％との間、より好ましくはプライマーの７．４４と４．９６％との間、より好ましくはプライマーの６．８２と５．５８％との間で存在する。よりいっそう好ましくは、メチルイソブチルケトンは、プライマーの６．２％存在する。
【００８８】
好ましくは、メチルエチルケトンは、プライマーの２１．１９と１１．４１％との間、より好ましくはプライマーの１９．５６と１３．０４％との間、より好ましくは、プライマーの１７．９３と１４．６７％との間で存在する。よりいっそう好ましくは、メチルエチルケトンは、プライマーの１６．３％存在する。
【００８９】
プライマーは、好ましくは、メチル、エチル、プロピル及びブチル鎖ベースのＣ１〜Ｃ６エステルを含む。ジエチルエーテル及び酢酸エチルのような低分子量アセテートもまた適切である。適切には、Ｃ１〜Ｃ６エステルエステルは、酢酸ｎ−ブチルである。好ましくは、Ｃ１〜Ｃ６エステルは、プライマー中に２８．０８と１５．１２％との間で存在する。より好ましくは、Ｃ１〜Ｃ６エステルは、２５．９２と１７．２８％との間、さらにより好ましくは、２３．７６と１９．４４％との間で存在する。好ましくはなお、Ｃ１〜Ｃ６エステルはプライマーの２１．６％存在する。
【００９０】
好ましくは、一般的な分散体又は「チップ」の処方について記載したとおりのＣ１〜Ｃ６アルキル化芳香族アルコールのフタル酸エステルが、一般的なプライマーの処方に用いられる。好ましくは、Ｃ１〜Ｃ６アルキル化芳香族アルコールのフタル酸エステルは、プライマーの０．１８２と０．０９８％との間で存在する。より好ましくは、Ｃ１〜Ｃ６アルキル化芳香族アルコールのフタル酸エステルは、プライマーの０．１６８と０．１１２％との間、より好ましくは、０．１５４と０．１２６％との間で存在する。さらにより好ましくは、Ｃ１〜Ｃ６アルキル化芳香族アルコールのフタル酸エステルはプライマーの０．１４％存在する。
【００９１】
好ましくは、プライマーは、非移行性高分子可塑剤から選択された高分子可塑剤を含む。適切には、高分子可塑剤は、市販の高分子可塑剤Ｒｅｐｌａｓ  １５０である。Ｒｅｐｌａｓ  １５０は、Ｔｏｗｎｓｅｎｄ  Ｃｈｅｍｉｃａｌｓ、メルボルン、ビクトリア州、オーストラリアから入手可能である。
【００９２】
好ましくは、高分子可塑剤は、プライマーの１．８２と０．９８％との間、より好ましくは１．６８と１．１２％との間、より好ましくは１．５４と１．２６％との間で存在する。好ましくはなお、塩素化ポリオレフィンが、１．４％存在する。
【００９３】
好ましくは、プライマーは、様々な百分率のキシレンを含むポリオレフィンから選ばれるハロゲン化ポリオレフィンを、固体として含む。適切なハロゲン化ポリオレフィンとしては、塩素化ポリオレフィン３４３−３（キシレン中５０％固体）及び塩素化ポリオレフィン１５３−２（キシレン中２５％固体）が挙げられる。適切には、塩素化ポリオレフィンは市販の塩素化ポリオレフィンＣＰ３４３−３である。ＣＰ３４３−３及びＣＰ１５３−２はＥａｓｔｍａｎ  Ｃｈｅｍｉｃａｌ  Ｌｉｍｉｔｅｄにより製造されており、そこから入手可能である。
【００９４】
好ましくは、ハロゲン化ポリオレフィンはプライマーの１．３と０．７％との間、より好ましくは、１．２と０．８％との間、より好ましくはプライマーの１．１と０．９％との間で存在する。好ましくはなお、ハロゲン化ポリオレフィンは１％存在する。
【００９５】
ホワイトプライマー
一般的なプライマー組成物の成分は、ホワイトプライマーを製造するために、上で特定されている範囲内の量において、他の成分と組み合わせられ得る。一般的なプライマー組成物の成分に加えて、ホワイトプライマーは、好ましくは、第一の分散体及び第二の分散体を含む。プライマーの成分について提示される全ての百分率の値は、プライマー組成物中の百分率である。
【００９６】
好ましくは、第一の分散体は、ホワイトプライマーの２０．８と１１．２％との間、より好ましくはホワイトプライマーの１９．２と１２．８％との間、よりいっそう好ましくはホワイトプライマーの１７．６と１４．４％との間、さらにより好ましくは金属プライマーの１６％存在する。
【００９７】
好ましくは、第二の分散体は、ホワイトプライマーの０．５２と０．２８％との間、より好ましくはホワイトプライマーの０．４８と０．３２％との間、よりいっそう好ましくはホワイトプライマーの０．４４と０．３６％との間、さらにより好ましくはホワイトプライマーの０．４％存在する。
【００９８】
金属プライマー
一般的なプライマー組成物の成分は、金属プライマーを製造するために、上で特定された量において、他の成分と組み合わせられ得る。一般的なプライマー組成物の成分に加えて、金属プライマーは、好ましくは、第一の分散体、第二の分散体、及び第三の分散体を含む。
【００９９】
好ましくは、第一の分散体は、金属プライマーの１７．９４と９．６６％との間、より好ましくは、金属プライマーの１６．５６と１１．０４％との間、よりいっそう好ましくは、金属プライマーの１５．１８と１２．４２％との間、さらにより好ましくは、ホワイトプライマーの１３．８％存在する。
【０１００】
好ましくは、第二の分散体は、金属プライマーの０．５２と０．２８％との間、より好ましくは、金属プライマーの０．４８と０．３２％との間、よりいっそう好ましくは、金属プライマーの０．４４と０．３６％との間、さらにより好ましくは、金属プライマーの０．４％存在する。
【０１０１】
好ましくは、第三の分散体は、金属プライマーの２．７３と１．４７％との間、より好ましくは、金属プライマーの２．５２と１．６８％との間、よりいっそう好ましくは、金属プライマーの２．３１と１．８９％との間、さらにより好ましくは、金属プライマーの２．１％存在する。
【０１０２】
プラスチックハイフィルプライマー
一般的なプライマー組成物の成分は、プラスチックハイフィルプライマーを製造するために、上の範囲の特定された量において、他の成分と組み合わせられ得る。一般的なプライマー組成物の成分に加えて、プラスチックハイフィルプライマーは、好ましくは、第一の分散体、第二の分散体、アルコール、熱可塑性ポリマー、ポリヒドロキシケイ酸マグネシウム誘導体、及び二酸化ケイ素粉体を含む。
【０１０３】
好ましくは、第一の分散体は、プラスチックハイフィルプライマーの１６．９と９．１％との間、より好ましくは、プラスチックハイフィルプライマーの１５．６と１０．４％との間、よりいっそう好ましくは、プラスチックハイフィルプライマーの１４．３と１１．７％との間、さらにより好ましくは、プラスチックハイフィルプライマーの１３％存在する。
【０１０４】
好ましくは、第二の分散体は、プラスチックハイフィルプライマーの０．３２５と０．１７５％との間、より好ましくは、プラスチックハイフィルプライマーの０．３と０．２％との間、よりいっそう好ましくは、プラスチックハイフィルプライマーの０．２７５と０．２２５％との間、さらにより好ましくは、プラスチックハイフィルプライマーの０．２５％存在する。
【０１０５】
好ましくは、プライマー中のアルコール（プライマーアルコール又はアルコール溶媒）はＣ１〜Ｃ６脂肪族の一級アルコールである。好ましくは、アルコールは、ｎ−ブタノールである。好ましくは、アルコールは、プラスチックハイフィルプライマーの２．６と１．４％との間、より好ましくは、プラスチックハイフィルプライマーの２．４と１．６％との間、よりいっそう好ましくは、プラスチックハイフィルプライマーの２．２と１．８％との間、さらにより好ましくは、プラスチックハイフィルプライマーの２％存在する。
【０１０６】
好ましくは、熱可塑性ポリマーは、上の一般的な分散体又は「チップ」の処方について定義したような熱可塑性ポリマーである。好ましくは、熱可塑性ポリマーは、市販のＣＡＢ  ３８１−２ポリマーである。
【０１０７】
好ましくは、熱可塑性ポリマーは、プラスチックハイフィルプライマーの０．１９５と０．１０５％との間、より好ましくは、プラスチックハイフィルプライマーの０．１８と０．１２％との間、よりいっそう好ましくは、プラスチックハイフィルプライマーの０．１６５と０．１３５％との間、さらにより好ましくは、プラスチックハイフィルプライマーの０．１５％存在する。
【０１０８】
好ましくは、ポリヒドロキシケイ酸マグネシウム誘導体は、任意のポリヒドロキシケイ酸マグネシウム誘導体である。より好ましくは、ポリヒドロキシケイ酸マグネシウム誘導体は、Ｂｒｏｎｓｏｎ  ａｎｄ  Ｊａｃｏｂｓ  Ｐｔｙ  Ｌｔｄ．、オーストラリア、シドニーのから入手可能なＣＡＳ番号１４８０７−９６−６のようなタルクである。
【０１０９】
好ましくは、ポリヒドロキシケイ酸マグネシウム誘導体は、プラスチックハイフィルプライマーの１２．８７と６．９３％との間、より好ましくは、プラスチックハイフィルプライマーの１１．８８と７．９２％との間、よりいっそう好ましくは、プラスチックハイフィルプライマーの１０．８９と８．９１％との間、さらにより好ましくは、プラスチックハイフィルプライマーの９．９％存在する。
【０１１０】
好ましくは、二酸化ケイ素粉体は、任意の二酸化ケイ素粉体である。より好ましくは、二酸化ケイ素粉体は、Ｄｅｇｕｓｓａから入手可能なＡｃｅｍａｔｔ  ＯＫ  ４１２のような、有機的に表面処理した二酸化ケイ素粉体である。
【０１１１】
好ましくは、二酸化ケイ素粉体は、プラスチックハイフィルプライマーの０．２６と０．１４％との間、より好ましくは、プラスチックハイフィルプライマーの０．２４と０．１６％との間、よりいっそう好ましくは、プラスチックハイフィルプライマーの０．２２と０．１８％との間、さらにより好ましくは、プラスチックハイフィルプライマーの０．２％存在する。
【０１１２】
付着促進剤
ＰＥのような、コーティングが困難な表面へのプライマーの付着を促進させるため、表面は、付着促進剤でコーティングし、次いで一般的なプライマー又は特定のプライマーでコーティングすることができる。好ましくは、付着促進剤は、芳香族炭化水素、Ｃ２〜Ｃ６アルケンとビニルエステルとのコポリマー及び塩素化ポリオレフィンを含む。
【０１１３】
芳香族炭化水素は、好ましくは、アルキル化芳香族炭化水素を含む全ての芳香族炭化水素を含む。好ましくは、芳香族炭化水素はトルオール及びキシロールの一方又は両方である。好ましくは、芳香族炭化水素は、付着促進剤の９５と５７．７５％との間、より好ましくは９０と６６との間、より好ましくは８５と７４．２５％との間、よりいっそう好ましくは８２．５％存在する。
【０１１４】
より好ましくは、芳香族炭化水素はトルオール及びキシロールの両方を含む。好ましくは、トルオールは、付着促進剤の９０と５０．７５との間で存在し、キシロールは、１３と７％との間で存在し、より好ましくは、トルオールは、８７と５８％との間で存在し、キシロールは、１２と８％との間で存在し、より好ましくは、トルオールは、７９．７５と６５．２５％との間で存在し、キシロールは、１１と９％との間で存在し、よりいっそう好ましくは、トルオールは、付着促進剤組成物の７２．５％存在し、キシロールは、１０％存在する。
【０１１５】
エチレン酢酸ビニルのようなＣ２〜Ｃ６アルケンとビニルエステルとのコポリマーは、付着促進剤の処方において用いられる。適切なＣ２〜Ｃ６アルケンとビニルエステルとのコポリマーとしては、ＤｕＰｏｎｔ  Ｅ．Ｉ．ＤｕＰｏｎｔ−ｄｅ  Ｎａｍｏｕｒｓ  ａｎｄ  Ｃｏ．Ｉｎｃ．から入手可能なＥｌｖａｘ  ２６０が挙げられる。好ましくは、Ｃ２〜Ｃ６アルケンとビニルエステルとのコポリマーは、付着促進剤の３．２５と１．７５％との間、より好ましくは３と２％との間で存在し、より好ましくは、コポリマーは、付着促進剤の２．７５と２．２５％との間、さらにより好ましくは、２．５％存在する。
【０１１６】
好ましくは、用いられる塩素化ポリオレフィンは、市販の塩素化ポリオレフィン１５３−２(キシレン中２５％)である。好ましくは、塩素化ポリオレフィンは、付着促進剤の１９．５と１０．５％との間、より好ましくは１８と１２％との間、さらにより好ましくは、付着促進剤１６．５と１３．５％との間で存在する。いっそう好ましくは、塩素化ポリオレフィンは、付着促進剤の１５％存在する。
【０１１７】
プライマーを製造する方法
好ましくは、第１のプライマー溶液を第１の容器中で混合し、第２のプライマー溶液を第２の容器中で混合し、次いで第１のプライマー溶液及び第２のプライマー溶液を、プライマーを作製するために一緒に混合することによって、プライマーは作製される。第２の容器は第１の容器と同一の容器又は異なる容器であり得る。好ましくは、プライマーを作製するために、第１のプライマー溶液及び第２のプライマー溶液と一緒に、他の成分が混合される。
【０１１８】
第１のプライマー溶液、第２のプライマー溶液及び他の成分のうちの二以上が、同一の成分（例えば、同一のプライマー溶媒）を含み得ることが理解される。当業者は、第１のプライマー溶液、第２のプライマー溶液及び他の成分中の成分の割り当ては、プライマー溶液について必要な総量に合計で達する必要があることを理解している。例えば、成分の一部を第１のプライマー溶液に加え、同一成分の一部を第二の成分に加え、同一成分の残りをその他の成分に加え得る。
【０１１９】
第１のプライマー溶液
好ましくは、第１のプライマー溶液は、プライマー溶媒及び低級アルキルメタクリレートポリマーを含む。全ての％量は、第１のプライマー溶液中の％である。
【０１２０】
好ましくは、第１のプライマー溶液のプライマー溶媒は、トルオールである。好ましくは、プライマー溶媒は、第１のプライマー溶液の７１．５から３８．５％の量存在し、より好ましくは、その量は、６６から４％であり、より好ましくは、その量は、６０．５から４９．５％であり、よりいっそう好ましくは、その量は、第１のプライマー溶液の５５％である。
【０１２１】
好ましくは、低級アルキルメタクリレートポリマーは、第１のプライマー溶液の５８．５５から３１．５％の量存在し、より好ましくは、その量は、５４から３６％であり、より好ましくは、その量は、４９．５〜４０．５％であり、よりいっそう好ましくは、その量は、第１のプライマー溶液の４５％である。
【０１２２】
好ましくは、ホワイトプライマー溶液とプラスチックハイフィルプライマーを混合するための第一の溶液は、低級アルキルメタクリレートポリマーとしてＰｌｅｘｉｇｕｍ（登録商標）Ｎ７４３を含む。好ましくは、金属プライマーを混合するための第一の溶液は、低級アルキルメタクリレートポリマーとしてＤｅｇａｌａｎ  ＬＰ６５／１２を含む。
【０１２３】
第２のプライマー溶液
好ましくは、第２のプライマー溶液は、全て上記のような、Ｃ１〜Ｃ６ケトン、Ｃ１〜Ｃ６エステル、Ｃ１〜Ｃ６アルキル化芳香族アルコールのフタル酸エステル、及び一以上の分散体を含む。全ての％量は、第２のプライマー溶液中の％量である。
【０１２４】
好ましくは、Ｃ１〜Ｃ６ケトンは、メチルイソブチルケトン及びメチルエチルケトンの一方又は両方を含む。好ましくは、Ｃ１〜Ｃ６ケトンは、第２のプライマー溶液の３５．４９と１９．１１％との量存在し、より好ましくは、その量は、３２．７６と２１．８４％であり、より好ましくは、その量は、３０．０３から２４．５７％であり、よりいっそう好ましくは、その量は、第２のプライマー溶液中２７．３％である。
【０１２５】
好ましい通りに、メチルイソブチルケトン及びメチルエチルケトンがＣ１〜Ｃ６ケトンを構成するとすれば、好ましくは、メチルイソブチルケトンは、第２のプライマー溶液の２０．８と１１．２％との間の量存在し、メチルエチルケトンは、第２のプライマー溶液の１４．６９と７．９１との間の量存在し、より好ましくは、その量は、１９．２と１２．８％との間のメチルイソブチルケトン及び１３．５６と９．０４％との間のメチルエチルケトンであり、より好ましくは、その量は、１７．６と１４．４％との間のメチルイソブチルケトン及び１２．４３と１０．１７％との間のメチルエチルケトンであり、よりいっそう好ましくは、その量は、第２のプライマー溶液中、１６％のメチルイソブチルケトン及び１１．３％のメチルエチルケトンである。
【０１２６】
好ましくは、Ｃ１〜Ｃ６エステルは、第２のプライマー溶液の３９と２１％との間の量存在し、より好ましくは、その量は、３６と２４％との間、より好ましくは、その量は、３３と２４％との間、よりいっそう好ましくは、その量は、第２のプライマー溶液の３０％である。
【０１２７】
好ましくは、Ｃ１〜Ｃ６アルキル化芳香族アルコールのフタル酸エステルは、第２のプライマー溶液の０．４６８と０．２５２％との間の量存在し、より好ましくは、その量は、０．４３２と０．２８８％との間、より好ましくは、その量は、０．３９６と０．３２４％との間、よりいっそう好ましくは、その量は、第２のプライマー溶液の０．３６％である。
【０１２８】
好ましくは、分散体は、製造されているプライマー溶液について好ましい％量を満たす量で、第２のプライマー溶液中に含まれる。当業者は、上のプライマー中の分散体について提示されている百分率値に基づいて、その量を容易に計算できる。
【０１２９】
第１のプライマー溶液及び第２のプライマー溶液の混合
プライマー溶液を製造するために、第１のプライマー溶液及び第２のプライマー溶液と混合される成分は、好ましくは、上記の種類の全てのＣ１〜Ｃ６エステル、Ｃ１〜Ｃ６ケトン、プライマー溶媒、高分子可塑剤、及びハロゲン化ポリオレフィンを含む。全ての％量は、プライマー溶液を製造するために、第１のプライマー溶液及び第２のプライマー溶液と混合される成分の％量である。
【０１３０】
好ましくは、プライマー溶液のうちの、２０．１５と１０．８５％との間の量の第１のプライマー溶液と、５０．３１と２７．０９％との間の量の第２のプライマー溶液とが、プライマー溶液を製造するために混合され、より好ましくは、それらの量は、１８．６と１２．４％との間の第１のプライマー溶液、４６．４４と３０．９６％との間の第２のプライマー溶液、より好ましくは、それらの量は、１７．０５と１３．９５％との間の第１のプライマー溶液、４２．５７と３４．８３％との間の第２のプライマー溶液である。よりいっそう好ましくは、第１のプライマー溶液は、最終的なプライマー中に１５．５％の量存在し、第２のプライマー溶液は、最終的なプライマー中に３８．７％の量存在する。
【０１３１】
好ましくは、Ｃ１〜Ｃ６エステルは１３と７％との間の量、より好ましくは、１２と８％との間の量、より好ましくは１１と９％との間の量、よりいっそう好ましくは、１０％の量存在する。
【０１３２】
好ましくは、Ｃ１〜Ｃ６ケトンは、１５．６と８．４％との間の量存在し、より好ましくは、Ｃ１〜Ｃ６ケトンは、１４．４と９．６％との間の量存在し、より好ましくは、Ｃ１〜Ｃ６ケトンは、１３．２と１０．８％との間の量存在し、さらにより好ましくは、Ｃ１〜Ｃ６ケトンは、１２％の量存在する。
【０１３３】
好ましくは、プライマー溶媒は、２７．９５と１５．０５％との間の量存在し、より好ましくは、プライマー溶媒は、２５．８と１７．２％との間の量存在し、より好ましくは、その量は、プライマー溶液の２３．６５と１９．３５％との間、さらにより好ましくは２１．５％の量である。
【０１３４】
好ましくは、高分子可塑剤は、１．８２と０．９８％との間の量、より好ましくは１．６８と１．１２％との間の量存在し、より好ましくは、その量は、１．５４と１．２６％との間であり、さらにより好ましくは、高分子可塑剤は、１．４％の量存在する。
【０１３５】
好ましくは、ハロゲン化ポリオレフィンは、１．３と０．７％との間の量、より好ましくは１．２と０．８５％との間の量、より好ましくは１．１と０．９％との間の量、さらにより好ましくは、１．０％の量存在する。
【０１３６】
本発明がより詳細に理解され得るために、当業者は以下の非限定的な好ましい実施形態を参照される。
【実施例】
【０１３７】
本発明の塗装可能なプライマー系は、一以上の分散体又は「チップ」を含有するプライマーを含む。塗装可能なプライマー系はまた、付着促進剤を含み得る。
【０１３８】
実施例１
分散体組成物
【表１】
2007526371.tif 000002
【０１３９】
【表２】
2007526371.tif 000003
【０１４０】
【表３】
2007526371.tif 000004
【０１４１】
実施例２
分散体の乾式製粉プロセス
実施例１の分散体組成物を、以下の方法によって生産する。炭酸カルシウム、二酸化チタン及びステアリン酸カルシウムを、第１の容器中へと混ぜ合わせる。この混合物は、製粉に先立って顔料粒子をコーティングするため、それぞれの「液体混物」又は溶媒をかけて湿らせる。
【０１４２】
第２の容器中で、一以上の粉末化した樹脂及びフタル酸ブチルベンジルを一緒に混ぜ合わせる。第一及び第三の分散体を処方することにおいては、酢酸酪酸セルロース及びアクリルポリマー樹脂を用いるのに対し、第二の分散体においては、酢酸酪酸セルロース樹脂（のみ）を用いる。
【０１４３】
上の前もって混合された組成物を、一緒に混ぜ合わせるために、ミルの上に置く。両容器の得られた混物は、プラスチシンタイプの材料を形成する。この材料を、ミルからシート状で取り出し、小さい部分（例えば、１６０ｍｍ×２５０ｍｍ）へと切断する。次いで、ミルのロールを、完全に閉じるか又はしっかりと締め付け、切断したシートをミルの中に入れる。事前に切断した切片は、連続的に切断されてニップを通して元に戻される薄いシートを形成する。材料を、全ての溶媒が飛ばされるまで、連続的に挽くと、ミルから取り出されるべき乾燥したシートが残る。次いで、このシートを粒状にして、プライマーを製造するのに使える状態の「チップ」を形成する。
【０１４４】
ホワイト顔料（例えば、二酸化チタン）を、第一の分散体の試剤中に用いることは好ましくはあるものの、第二の分散体もまたホワイト顔料を含有し得るために、それは必須ではない。具体的には、ホワイト顔料は、所望により白色の色がついた不透明な仕上がりを提供するため、第二の分散体中に必要に応じそして全体的に存在し得る。
【０１４５】
プライマー中に第一及び第二の分散体の両方を用いることのオプションとして、もし第二の分散体からの酢酸酪酸セルロース樹脂成分に相当する量を第一の分散体の処方に加えるならば、第一の分散体を単独で用い得る。
【０１４６】
有利には、分散体を形成するためのこの新規の乾式製粉の方法は、さもなければ適切な微細な状態に混ぜ合わせるのが困難な樹脂及び他の材料を効率的に分散し、全ての成分を、固体の形状を生じさせるように製粉する。このプロセスは、仕上がったプライマーの、高品質な状態及び流動性を提供する。
【０１４７】
伝統的なビーズミル法の有効性と、上に概説した乾式ミルプロセスの有効性を比較するために、一以上の成分を含有するプライマー全体を、伝統的なビーズミル法及び乾式ミルプロセスの両方を通過させた。各プライマーを、バンパーバー上に噴きつけた。伝統的なビーズミル法を用いたプライマーによって達成された付着は、乾式ミルプロセスを用いたものと類似していた。しかしながら、ビーズミル法を用いたプライマーはより劣った分散を示し、その組成物は大いに粗く、ざらざらしていた。プライマーの紙やすり仕上げは、引き続くスプレー塗料の塗布には不適切であることが見出された。その一方で、乾式ミル法で生産されたプライマーは、均一に分散し、即座に塗装可能な、ガラスのような仕上がりを産み出した。
【０１４８】
上の乾式製粉プロセスを、他の処方に用いられる従来の液体分散「ミル製粉（ｍｉｌｌ  ｇｒｉｎｄ）」液体分散法と対比した。このプロセスでは、成分を、溶媒及び可塑剤中に溶解し、次いで、この混合物を、容器中でお互い及び材料に対して連続的に衝突する磁製ビーズを含有するシリンダーを通過させる。摩擦性のビーズミルの作用は、混合物内に成分を分散するよう作用する。しかしながら、従来の方法における成分分散の度合いは、本発明者らの新規な乾式ミル法のものと比較すると、より低い。
【０１４９】
上で記載したような液体分散法の従来の方法によって、また、公知の押し出し技術によって、分散体を代替的に生産し得ることが当業者により理解され得る。
【０１５０】
実施例３
ポリエチレン付着促進剤組成物
トルオール（５０．０％）を、乾燥条件下で、ウォータージャケット中で加熱（６５〜７０℃）する。溶液を放置し（１０〜１５分）、次いで、連続的に混合しながら、それに樹脂Ｅｌｖａｘ  ２６０（２．５％）を加える。いったん完全な溶解度が得られたら、失われたあらゆるトルオールを補うために、その混合物を（重量によって）再調節する。次いで、トルオール（７．５％）及びキシロール（２５％）の混合物を加える。冷却した混合物に、塩素化ポリオレフィンＣＰ  １５３−２（キシレン中２５％）（１５．０％）を加え、攪拌する。
【０１５１】
実施例４
プライマー組成物
ホワイトプライマー
下の括弧内の重量の量は、加えた重量であり、下の百分率量は、プライマー中の％である。
【０１５２】
下のプライマーの成分について提供する量は、非限定的な例である。非限定的な例を指針のために提供し、各々の成分は記述量の３０％以内、より好ましくは記述量の２５％以内、より好ましくは記述量の２０％以内、より好ましくは記述量の１５％以内、より好ましくは記述量の１０％以内、さらにより好ましくは記述量の５％以内で変動することが可能であることが理解される。
【０１５３】
当業者は、一以上の成分の百分率を変動させる場合、成分の合計（ｓｏｍｅ）が１００％と等しくなるように、他の成分の百分率をそれに応じて変動させなければならないことを、容易に理解する。
【０１５４】
Ｐｌｅｘｉｇｕｍ  Ｎ７４３（４４．８３ｋｇ、６．９％）をゆっくりとトルオール（５５．１７ｋｇ、８．５％）に加えて混ぜ合わせ（２分）、その混合物を攪拌して、第１のプライマー溶液を形成する。
【０１５５】
別々の反応容器中で、連続的に攪拌している混合物に次の各々を加える：
メチルイソブチルケトン（１１．２ｋｇ、４．３％）
酢酸ブチル（２１．０ｋｇ、８．１％）
メチルエチルケトン（８．０ｋｇ、３．０６％）
フタル酸ブチルベンジル（Ｓａｎｔｉｃｉｚｅｒ（登録商標）１６０）（０．３６ｋｇ、０．１４％）。
【０１５６】
上の溶液に、上に記載の第一の分散体（１８０／９１０１チップ）（４１．３４ｋｇ、１６％）及び第二の分散体（１８０／９０２０チップ）（１．０３ｋｇ、０．４％）の両方を上の混合物にゆっくりと加え、粘稠な混合物を得る。
【０１５７】
この粘稠な混合物に次を加える：
メチルイソブチルケトン（４．８ｋｇ、１．８６％）
酢酸ｎ−ブチル（９．０ｋｇ、３．５％）
メチルエチルケトン（３．２７ｋｇ、１．３％）
次いで、溶液を混合して、第２のプライマー溶液を形成する。
【０１５８】
第１のプライマー溶液及び第２のプライマー溶液を、次いで第３の反応容器中で組み合わせる。第１のプライマー溶液を、プライマー溶液の１５．４０％を構成するような量で加え、第２のプライマー溶液を、プライマー溶液の３８．７０％を構成するような量で加える。第１及び第２のプライマー溶液を、次のものをゆっくりと加えながら混合する：
酢酸ｎ−ブチル（１０．０ｋｇ、１０％）
メチルエチルケトン（１１．９０ｋｇ、１１．９０％）
トルオール（１３．０ｋｇ、１３．０％）
高分子可塑剤（例えば、Ｒｅｐｌａｓ  １５０）（１．４ｋｇ、１．４％）
ハロゲン化ポリオレフィン（例えば、ＣＰ  ３４３−３）（１．０ｋｇ、１．０％）
キシロール（８．６ｋｇ、８．６％）
【０１５９】
金属プライマー
金属プライマーを、ホワイトプライマーについて概説したように、上の金属プライマーについて詳述したような成分及び調節した成分量で作製する。上に詳述したように、金属プライマーは第一（１８０／９１０１）、第二（１８０／９０２０）及び第三（１８０／９１０３）の分散体を含有する。
【０１６０】
プラスチックハイフィルプライマー
下の百分率量はプラスチックハイフィルプライマー中の％である。Ｐｌｅｘｉｇｕｍ  Ｎ７４３（６．０％）をトルオール（１５．９５％）にゆっくり加え、混ぜ合わせ（２分）、混合物を攪拌して、第１のプライマー溶液を形成する。
【０１６１】
別々の反応容器中で、連続的に攪拌している混合物に次の各々を加える：
メチルイソブチルケトン（６．０％）
酢酸ブチル（２０．０％）
メチルエチルケトン（１５．０％）
フタル酸ブチルベンジル（Ｓａｎｔｉｃｉｚｅｒ（登録商標）１６０)（０．１５％）
ｎ−ブタノール（２．０％）
熱可塑性ポリマー（ＣＡＢ  ３８１−２）（０．１５％）
高分子可塑剤（Ｒｅｐｌａｓ  １５０）（１．０％）
【０１６２】
上の溶液に、上に記載の第一の分散体（１８０／９１０１チップ）（１３％）及び第二の分散体（１８０／９０２０チップ）（０．２５％）の両方を、上の混合物にゆっくりと加え、粘稠な混合物を得る。
【０１６３】
この粘稠な混合物の成分を完全に溶解したら、粘稠な混合物に次のものを加える：
ポリヒドロキシケイ酸マグネシウム誘導体（９．９％）
次いで、この溶液を混合して、第２のプライマー溶液を形成する。
【０１６４】
第１のプライマー溶液及び第２のプライマー溶液を、次いで第三の反応容器中で合わせる。プライマー溶液の６７．４５％を構成する第２のプライマー溶液の量に対して、第１のプライマー溶液を、プライマー溶液の２１．９５％を構成するような量で加える。第１及び第２のプライマー溶液を、次のものをゆっくりと加えながら混合する：
二酸化ケイ素粉体（例えば、ＯＫ  ４１２）（０．２０％）
ハロゲン化ポリオレフィン（例えば、ＣＰ  ３４３−３）（１．０％）
キシロール（９．４％）
【０１６５】
本発明は種々の表面に塗布するのに適切な塗装可能なプライマー系を提供する。例えば、付着促進剤及び続いてのプライマーの両方の塗布が、ＰＥ基板への塗布に適切である。あるいは、プライマーは、付着促進剤の必要なく、ＰＰ及び他のプラスチック基板に、そして車、海洋、及び航空産業において用いられる金属及び複合材料を含む金属並びに複合材料に、（単独で）塗布され得、依然として基板への強い付着を提供する。有利には、プライマーは可撓性で、色合いをつけることができる。このような方法で、色合いをつけることは、プライマーの被覆によって必要とされるトップコート塗料を低減させることを可能とすることにより、吹き付け塗装者を援助する。
【０１６６】
プライマー中の第三の分散体の包含は、プライマーが金属及び複合材料、より詳細には、車、海洋、及び航空産業において用いられる金属及び複合材料に満足に付着することを許容する。第三の分散体を含むプライマーは、航空産業、海洋産業及び自動車産業に適応する。第三の分散体を含むプライマーは、新しいパネル及びすでに塗布されたパネルの金属表面に十分な付着を提供する。第三の分散体を含むプライマーの塗布の前には、パネル表面はまずプレップゾル（ｐｒｅｐｓｏｌ）又は洗浄溶媒で拭くべきである。
【０１６７】
実施例５
使用方法
付着促進剤を、塗布に先立って振とうし、漉す。コーティングされるべき表面（例えば、ＰＥ）を、洗浄溶媒又はシンナー（例えば、アセトン又はアクリルシンナー）で、徹底的に拭く。洗浄溶媒又はシンナーは、気化除去するか又は清潔な布で取り除く。付着促進剤の中程度に湿ったコーティングを２回塗布して、各付着促進剤のコーティングの間に６０秒の気化除去を許容する。ポリオレフィン表面を、好ましくはベーキング（例えば、４５分、４５℃）によって、加熱する。このベーキング又は「硬化（ｃｕｒｉｎｇ）」工程は必須ではないが、ポリオレフィン表面への付着促進剤の架橋効果をそれは促進するので、好ましい。ポリオレフィン表面を、室温まで冷却する。
【０１６８】
一以上の固体の分散体又は「チップ」を含むプライマーを、振とう（約３０秒）し、漉し、１又は２つの中程度のプライマーコーティングを塗布して、各々の塗布の間に、一分間の気化除去時間を許容する。所望により、より高度な仕上げを達成するために、塗装に先立つこすり又はやすりかけの前に、乾燥のためのより長い時間（例えば、１０分）を用い得る。ポリオレフィンは、これで、トップコーティングで塗装するための準備が適切に整う。適切なトップコーティングを、有色の染色剤（ｔｉｎｔ）又は塗料、汚れ止めの塗料剤、あるいは、他のトップコーティング（例えば、アクリル、２液（ｔｗｏ−ｐａｃｋ）ポリウレタン、ポリエステル又はセルロースベースの樹脂）から選択する。
【０１６９】
プライマーはまた、付着促進剤の使用なしでも表面上に用いられ得る。
【０１７０】
実施例６
付着能力の評価
ＡＳＴＭ  Ｄ３３５９−８７のクロスハッチ及びテープ剥離試験を用いて、ＰＥ基板への塗料付着を評価した。本試験は、塗装された基板を鋭利な刃の器具（例えば、かみそりの刃）で切断することを伴う。縦（例えば、１０）及び横（例えば、１０）の筋を切り、切断によりパターン化された、１００〜２ｍｍの正方形又は長方形を得る。糸を通した粘着テープを、切った部分に付着し、刃のとがっていない方をテープ上でこすり、テープが完全に全ての形成された長方形に付着することを保証する。テープをすばやい動作で取り除く。テープによって取り除かれた長方形の数が、付着のレベルを決定する。５％の損失は許容可能で、完全な付着と分類できる。
【０１７１】
ＰＥ基板に塗布した付着促進剤及びプライマーを用いた試験では、２４及び４８時間後にそれぞれ３％及び０％の損失を示した。金属基板（ステンレス鋼、軟鋼、アルミニウム、電気めっき軟鋼（自動車の新しいパネル））に塗布した金属プライマーを用いた試験では、２４及び４８時間後に０％の損失を示した。
【０１７２】
促進耐候試験
標準の試験方法論（Ａｒｃｈｉｔｅｃｔｕｒａｌ  ＆  Ｉｎｄｕｓｔｒｉａｌ  Ｃｏａｔｉｎｇｓ、ペンリス市、オーストラリア）を用いて、試験ＰＥ基板に対する促進耐候試験を完了した。試験においては、５００時間が４年間の風化作用と同等とみなし、風化作用によって引き起こされる付着損失の劣化に近づけた。試験は、ＰＥに対するホワイトプライマーの付着は、試験の風化作用のプロセスによって影響されなかったことを示した。
【０１７３】
クロスハッチ法を実行したところ、４年間の促進風化作用後には付着の損失はゼロを示した。
【０１７４】
実地試験
厳しい環境（すなわち、ナラボー（Ｎｕｌｌａｂｏｒ）砂漠）を連続的に走行して横断するトラックのＰＥのブルバー（ｂｕｌｌ  ｂａｒ）に対して、実験的な実地試験を行った。これらのトラックは、野生の動物群（例えば、カンガルー）、道端の柱及び種々の空中の物体（例えば、石のかけら）との持続的な複数の衝撃を有する。塗料の完全性の解析は、衝撃を受けた領域上又は周辺に観察可能な塗料の剥離を示さなかった。
【０１７５】
有利には、本発明の塗装可能なプライマー系は、既存のＰＥ基板に塗布し得、物品の製造時に組み込む必要がない（すなわち、既存の品物に塗布し得る）。
【０１７６】
塗装可能な本プライマー系の用途は、種々の分野において見出され得る。
【０１７７】
塗装可能なプライマー系は、水中ブイ、ボート、コンセプトカーを含む車の外部構造並びに、ブルバー、バンパーバー、非金属性の「スマートバー（ｓｍａｒｔ  ｂａｒ）」、及びサイドミラーを含む、セミトレーラー、馬運車（ｈｏｒｓｅ  ｆｌｏａｔ）及び類似の乗り物の任意のプラスチック成分のような自動車の部品の形状のＰＥ基板への塗布に適切である。
【０１７８】
塗装可能なプライマー系のさらなる用途は、市販及び小売市場に適切な、マーケティング又は博覧会展示品のような、他の製造済みのＰＥデバイスにおいてまた見出され得る。現在、そのような展示品は、基板が回転成型された時に色が導入されるが、色合いは滑らかさ又は仕上がりといった意味で劣っている。ゆえに、そのようなＰＥ展示品等は、塗装可能な本プライマー系を用いて塗装して「自動車」品質の仕上がりを提供し得、従ってその会社に、他のどれをも超える強い視覚的マーケティングの有利性を可能とし得ることが意図される。
【０１７９】
現在、藻の迅速な成長は、海洋の環境で連続的に藻にさらされている船舶及び水中ブイのような物体に対して、防汚コーティングの目的での連続的な整備を必要とさせる。この整備が行われないと、ブイは不安定になり、それによって視認性が減少し、ゆえに安全性も減少する。藻の成長は、表面抵抗を通じて、快速艇等の性能を低下させる。
【０１８０】
現在まで、ＰＥ水中ブイ及び水中船舶は、防汚コーティング又は塗料の弱い付着力のために、防汚剤でうまくコーティングすることができなかった。したがって、塗装可能なプライマー系が、船体及びブイのような物体に防汚剤を行うのに用いられ得ることが、容易に明らかであり得る。さらに有利には、安全性を高めるために、従来のチント成形で得られるものに比べて、それらにより明るい外観を与えるために、水路のブイを塗装し得る。
【０１８１】
塗装可能なプライマー系はまた、車、海洋及び航空産業において用いられる金属及び複合材料のような、金属及び複合材料への塗布に適切である。
【０１８２】
上の組成は、気温及び湿度のような、混合物内の溶解度に影響し得る種々の処方条件に適応させるために、変動させ得ることが当業者により理解され得る。塗装可能な本プライマー系は、ギプロック（ｇｙｐｒｏｃｋ）、コンクリート、金属、セラミックのような非プラスチック基板をコーティングするのに用いられ得ることも理解され得る。
【０１８３】
本発明は本明細書中に詳細に説明した実施形態に限定されるものではないこと、並びに本発明の広範囲な精神及び範囲とそれでもなお矛盾しない様々な他の実施形態が、意図され得ることが当業者により理解される。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
熱可塑性セルロースポリマー又はその誘導体、Ｃ１〜Ｃ６アルキル化芳香族アルコールのフタル酸エステル、Ｃ９〜Ｃ２０脂肪族脂肪酸のアルカリ土類金属塩、界面活性剤を含み、さらに以下からなる群より選ばれる１以上の成分を含む、分散体：
金属炭酸塩
ホワイトメタル酸化物、
溶媒、
さび止め剤、及び
低級アルキルメタクリレートポリマー。
【請求項２】
低級アルキルメタクリレートポリマーを含む、請求項１記載の分散体。
【請求項３】
低級アルキルメタクリレートポリマーが、エチルメタクリレートポリマーである、請求項２記載の分散体。
【請求項４】
金属炭酸塩、ホワイトメタル酸化物、低級アルキルメタクリレートポリマー及び溶媒を含む、請求項１記載の分散体。
【請求項５】
金属炭酸塩、ホワイトメタル酸化物、低級アルキルメタクリレートポリマー、溶媒及びさび止め剤を含む、請求項１記載の分散体。
【請求項６】
固形である、請求項１記載の分散体。
【請求項７】
固形である、請求項４記載の分散体。
【請求項８】
固形である、請求項５記載の分散体。
【請求項９】
粒状形である、請求項６記載の分散体。
【請求項１０】
粒状形である、請求項７記載の分散体。
【請求項１１】
粒状形である、請求項８記載の分散体。
【請求項１２】
請求項１記載の分散体及びプライマー溶媒を含む、プライマー。
【請求項１３】
Ｃ１〜Ｃ６ケトン、Ｃ１〜Ｃ６エステル、高分子可塑剤及びハロゲン化ポリオレフィンからなる群より選ばれる１以上の成分をさらに含む、請求項１２記載のプライマー。
【請求項１４】
アルコール、ポリヒドロキシケイ酸マグネシウム誘導体、及び二酸化ケイ素粉体からなる群から選ばれる１以上の成分をさらに含む、請求項１３記載のプライマー。
【請求項１５】
プライマー溶媒、低級アルキルメタクリレートポリマー、Ｃ１〜Ｃ６ケトン、Ｃ１〜Ｃ６エステル、Ｃ１〜Ｃ６アルキル化芳香族アルコールのフタル酸エステル、高分子可塑剤、ハロゲン化ポリオレフィン及び請求項４記載の分散体を含む、プライマー。
【請求項１６】
請求項５記載の分散体をさらに含む、請求項１５記載のプライマー。
【請求項１７】
アルコール、熱可塑性セルロースポリマー又はその誘導体、ポリヒドロキシケイ酸マグネシウム誘導体及び二酸化ケイ素粉体をさらに含む、請求項１５記載のプライマー。
【請求項１８】
プライマー溶媒及び低級アルキルメタクリレートポリマーを含む第１のプライマー溶液を、第１の容器中で混合する工程；
請求項６記載の分散体を含む第２のプライマー溶液を、第２の容器中で混合する工程；
第１のプライマー溶液及び第２のプライマー溶液を一緒に混合して、プライマーを形成する工程
を含む、プライマーを製造する方法。
【請求項１９】
プライマー溶媒及び低級アルキルメタクリレートポリマーを含む第１のプライマー溶液を混合すること；
Ｃ１〜Ｃ６ケトン、Ｃ１〜Ｃ６エステル、Ｃ１〜Ｃ６アルキル化芳香族アルコールのフタル酸エステル、及び請求項７記載の分散体を含む第２のプライマー溶液を混合すること；及び
第１のプライマー溶液及び第２のプライマー溶液を、プライマー溶媒、Ｃ１〜Ｃ６ケトン、Ｃ１〜Ｃ６エステル、高分子可塑剤、及びハロゲン化ポリオレフィンと一緒に混合して、プライマーを形成すること
を含む、プライマーを製造する方法。
【請求項２０】
第２のプライマー溶液が請求項８記載の分散体を含む、請求項１９記載のプライマーを製造する方法。
【請求項２１】
芳香族炭化水素、Ｃ２〜Ｃ６アルケンとビニルエステルとのコポリマー及び塩素化ポリオレフィンを含む付着促進剤で表面をコーティングすること；及び
請求項１２〜１７のいずれか１項に記載のプライマーで表面をコーティングすること
を含む、物品の表面をコーティングするための方法。
【請求項２２】
請求項１２〜１７のいずれか１項に記載のプライマーでコーティングされた物品。
【国際調査報告】
2007526371.tif 000005
2007526371.tif 000006
2007526371.tif 000007
2007526371.tif 000008
2007526371.tif 000009